【手続補正書】
【提出日】平成17年5月13日(2005.5.13)
【手続補正１】
【補正対象書類名】特許請求の範囲
【補正対象項目名】全文
【補正方法】変更
【補正の内容】
【特許請求の範囲】
【請求項１】
ビニルフルオロポリマーと、
ｉ）炭素原子を２個から１０個有する環式、直鎖または分枝鎖フッ化炭化水素であって、フッ素数が水素数以上であり、２個以下の隣接炭素原子が水素に結合しており、６個以下の隣接炭素原子がフッ素に結合しており、−ＣＨ2ＣＨ3基が存在せず、かついずれの環も５員以上であるフッ化炭化水素、
ｉｉ）Ｘ−Ｒfa［ＯＲfb］nＯＲfcＹ（式中、ＸおよびＹは独立して、水素またはフッ素であり、かつＲfa、ＲfbおよびＲfcは独立して、炭素数１個から３個のフッ化炭素またはフッ化炭化水素基であり、直鎖または分枝鎖であり、ここでは水素より多いフッ素が存在し、かつ２個以下の隣接炭素原子が水素に結合している）、
ｉｉｉ）ＣnＦ2n-y+1Ｈy（式中、ｎ＝２から１０であり、フッ素数が水素数以上であり、２個以下の隣接炭素原子が水素に結合しており、６個以下の隣接炭素原子がフッ素に結合しており、かつ−ＣＨ2ＣＨ3基が存在しない）、
ｉｖ）ＣnＦ2n+1ＣＦＨＣＦＨＣmＦ2m+1（式中、ｎおよびｍは１から４である）、
ｖ）Ｘ（ＣＦ2ＣＨ2）nＹ（式中、ｎ＝１から５であり、ＸおよびＹは独立して、Ｈ、ＣｌまたはＦである）、
ｖｉ）Ｆ［ＣＦ（ＣＦ3）ＣＦ2Ｏ］nＣＦＨＣＦ3（式中、ｎ＝１から５である）、
ｖｉｉ）Ｆ［ＣＦ（ＣＦ3）ＣＦ2Ｏ］nＣＦ2ＣＦ3（式中、ｎ＝１から５である）、
ｖｉｉｉ）ＨＣＦ2（ＯＣＦ2）n（ＯＣＦ2ＣＦ2）mＯＣＦ2Ｈ（式中、ｎ＋ｍ＝１から８である）、および
ｉｘ）ＸＲfＯＣＨ2ＣＨ2ＯＲfＹ（式中、ＸおよびＹは独立して、ＨまたはＦであり、ＲfはＣnＦ2nフッ化炭素基であり、ここではｎ＝１から６である）
からなる群より選択される液体と、を含むフルオロポリマー組成物。
【請求項２】
１５０ナノメートルから２６０ナノメートルの波長範囲における電磁放射線を供給源から放射させる工程と、
それによって標的表面の少なくとも一部が照射されるように、前記電磁放射線の少なくとも一部の経路に標的表面を配置する工程と、
前記標的表面と前記供給源との間の前記電磁放射線の少なくとも一部の経路に、ビニルフルオロポリマーならびに
ｉ）炭素原子を２個から１０個有する環式、直鎖または分枝鎖フッ化炭化水素であって、フッ素数が水素数以上であり、２個以下の隣接炭素原子が水素に結合しており、６個以下の隣接炭素原子がフッ素に結合しており、−ＣＨ2ＣＨ3基が存在せず、かついずれの環も５員以上であるフッ化炭化水素、
ｉｉ）Ｘ−Ｒfa［ＯＲfb］nＯＲfcＹ（式中、ＸおよびＹは独立して、水素またはフッ素であり、かつＲfa、ＲfbおよびＲfcは独立して、炭素数１個から３個のフッ化炭素またはフッ化炭化水素基であり、直鎖または分枝鎖であり、ここでは水素より多いフッ素が存在し、かつ２個以下の隣接炭素原子が水素に結合している）、
ｉｉｉ）ＣnＦ2n-y+1Ｈy（式中、ｎ＝２から１０であり、フッ素数が水素数以上であり、２個以下の隣接炭素原子が水素に結合しており、６個以下の隣接炭素原子がフッ素に結合しており、かつ−ＣＨ2ＣＨ3基が存在しない）、
ｉｖ）ＣnＦ2n+1ＣＦＨＣＦＨＣmＦ2m+1（式中、ｎおよびｍは１から４である）、
ｖ）Ｘ（ＣＦ2ＣＨ2）nＹ（式中、ｎ＝１から５であり、ＸおよびＹは独立して、Ｈ、ＣｌまたはＦである）、
ｖｉ）Ｆ［ＣＦ（ＣＦ3）ＣＦ2Ｏ］nＣＦＨＣＦ3（式中、ｎ＝１から５である）、
ｖｉｉ）Ｆ［ＣＦ（ＣＦ3）ＣＦ2Ｏ］nＣＦ2ＣＦ3（式中、ｎ＝１から５である）、
ｖｉｉｉ）ＨＣＦ2（ＯＣＦ2）n（ＯＣＦ2ＣＦ2）mＯＣＦ2Ｈ（式中、ｎ＋ｍ＝１から８である）、および
ｉｘ）ＸＲfＯＣＨ2ＣＨ2ＯＲfＹ（式中、ＸおよびＹは独立して、ＨまたはＦであり、ＲfはＣnＦ2nフッ化炭素基であり、ここではｎ＝１から６である）
からなる群より選択される液体を含むフルオロポリマー組成物を含む成形物品を挿入する工程と、を含む方法。
【請求項３】
１５０ナノメートルから２６０ナノメートルの波長範囲における電磁放射線の活性化可能な供給源と；ビニルフルオロポリマー、ならびに
ｉ）炭素原子を２個から１０個有する環式、直鎖または分枝鎖フッ化炭化水素であって、フッ素数が水素数以上であり、２個以下の隣接炭素原子が水素に結合しており、６個以下の隣接炭素原子がフッ素に結合しており、−ＣＨ2ＣＨ3基が存在せず、かついずれの環も５員以上であるフッ化炭化水素、
ｉｉ）Ｘ−Ｒfa［ＯＲfb］nＯＲfcＹ（式中、ＸおよびＹは独立して、水素またはフッ素であり、かつＲfa、ＲfbおよびＲfcは独立して、炭素数１個から３個のフッ化炭素またはフッ化炭化水素基であり、直鎖または分枝鎖であり、ここでは水素より多いフッ素が存在し、かつ２個以下の隣接炭素原子が水素に結合している）、
ｉｉｉ）ＣnＦ2n-y+1Ｈy（式中、ｎ＝２から１０であり、フッ素数が水素数以上であり、２個以下の隣接炭素原子が水素に結合しており、６個以下の隣接炭素原子がフッ素に結合しており、かつ−ＣＨ2ＣＨ3基が存在しない）、
ｉｖ）ＣnＦ2n+1ＣＦＨＣＦＨＣmＦ2m+1（式中、ｎおよびｍは１から４である）、
ｖ）Ｘ（ＣＦ2ＣＨ2）nＹ（式中、ｎ＝１から５であり、ＸおよびＹは独立して、Ｈ、ＣｌまたはＦである）、
ｖｉ）Ｆ［ＣＦ（ＣＦ3）ＣＦ2Ｏ］nＣＦＨＣＦ3（式中、ｎ＝１から５である）、
ｖｉｉ）Ｆ［ＣＦ（ＣＦ3）ＣＦ2Ｏ］nＣＦ2ＣＦ3（式中、ｎ＝１から５である）、
ｖｉｉｉ）ＨＣＦ2（ＯＣＦ2）n（ＯＣＦ2ＣＦ2）mＯＣＦ2Ｈ（式中、ｎ＋ｍ＝１から８である）、および
ｉｘ）ＸＲfＯＣＨ2ＣＨ2ＯＲfＹ（式中、ＸおよびＹは独立して、ＨまたはＦであり、ＲfはＣnＦ2nフッ化炭素基であり、ここではｎ＝１から６である）
からなる群より選択される液体を含むフルオロポリマー組成物を含む成形物品と、を含む装置。
【請求項４】
請求項１に記載の組成物を含む成形物品。
【手続補正２】
【補正対象書類名】明細書
【補正対象項目名】００７１
【補正方法】変更
【補正の内容】
【００７１】
Ａ／μ＞＞０．３の溶媒、ヘキサフルオロベンゼンからのスピンおよび６０℃における乾燥後、ポリ（ＨＦＩＢ／ＶＦ）フィルムはＡ／μ＝０．１４１を有した。
本発明の好適な実施の態様は次のとおりである。
１．ビニルフルオロポリマーと、
ｉ）炭素原子を２個から１０個有する環式、直鎖または分枝鎖フッ化炭化水素であって、フッ素数が水素数以上であり、２個以下の隣接炭素原子が水素に結合しており、６個以下の隣接炭素原子がフッ素に結合しており、−ＣＨ2ＣＨ3基が存在せず、かついずれの環も５員以上であるフッ化炭化水素、
ｉｉ）Ｘ−Ｒfa［ＯＲfb］nＯＲfcＹ（式中、ＸおよびＹは独立して、水素またはフッ素であり、かつＲfa、ＲfbおよびＲfcは独立して、炭素数１個から３個のフッ化炭素またはフッ化炭化水素基であり、直鎖または分枝鎖であり、ここでは水素より多いフッ素が存在し、かつ２個以下の隣接炭素原子が水素に結合している）、
ｉｉｉ）ＣnＦ2n-y+1Ｈy（式中、ｎ＝２から１０であり、フッ素数が水素数以上であり、２個以下の隣接炭素原子が水素に結合しており、６個以下の隣接炭素原子がフッ素に結合しており、かつ−ＣＨ2ＣＨ3基が存在しない）、
ｉｖ）ＣnＦ2n+1ＣＦＨＣＦＨＣmＦ2m+1（式中、ｎおよびｍは１から４である）、
ｖ）Ｘ（ＣＦ2ＣＨ2）nＹ（式中、ｎ＝１から５であり、ＸおよびＹは独立して、Ｈ、ＣｌまたはＦである）、
ｖｉ）Ｆ［ＣＦ（ＣＦ3）ＣＦ2Ｏ］nＣＦＨＣＦ3（式中、ｎ＝１から５である）、
ｖｉｉ）Ｆ［ＣＦ（ＣＦ3）ＣＦ2Ｏ］nＣＦ2ＣＦ3（式中、ｎ＝１から５である）、
ｖｉｉｉ）ＨＣＦ2（ＯＣＦ2）n（ＯＣＦ2ＣＦ2）mＯＣＦ2Ｈ（式中、ｎ＋ｍ＝１から８である）、および
ｉｘ）ＸＲfＯＣＨ2ＣＨ2ＯＲfＹ（式中、ＸおよびＹは独立して、ＨまたはＦであり、ＲfはＣnＦ2nフッ化炭素基であり、ここではｎ＝１から６である）
からなる群より選択される液体と、を含むフルオロポリマー組成物。
２．前記液体の濃度が１０重量％以下である、上記１に記載の組成物。
３．前記フルオロポリマーが非晶質である、上記１に記載の組成物。
４．前記フルオロポリマーが、ペルフルオロ−２，２−ジメチル−１，３−ジオキソールもしくはＣＸ2＝ＣＹ2（式中、Ｘは−Ｆまたは−ＣＦ3であり、かつＹはＨである）から誘導されたモノマー単位またはそれらのコポリマーを含む、上記３に記載の組成物。
５．前記コポリマーが、コポリマー中にランダムに組み入れられた、２５モル％までの１以上のモノマーＣＲaＲb＝ＣＲcＲd（式中、Ｒa、ＲbおよびＲcは、それぞれ独立して、ＨまたはＦであり、かつＲdは−Ｆ、−ＣＦ3、−ＯＲfからなる群より選択され、ここではＲfはＣnＦ2n+1（ｎ＝１から３である）および−ＯＨであるが、ただし、Ｒfが−ＯＨである場合、ＲcはＨである）をさらに含む、上記４に記載の組成物。
６．前記コポリマーが、コポリマー中に非ランダムに、ほぼ交互の形態で組み入れられた、４０モル％から６０モル％の１以上のモノマーＣＲaＲb＝ＣＲcＲd（式中、Ｒa、ＲbおよびＲcは、それぞれ独立して、ＨまたはＦであり、かつＲdは−Ｆ、−ＣＦ3、−ＯＲfからなる群より選択され、ここではＲfはＣnＦ2n+1（ｎ＝１から３である）および−ＯＨであるが、ただし、Ｒfが−ＯＨである場合、ＲcはＨである）をさらに含む、上記４に記載の組成物。
７．前記非晶質フルオロポリマーが、Ａ群から選択されるホモポリマー、またはＢ、ＣおよびＤ群からのコポリマーをさらに含み、
Ａ群は、ＣＨ2＝ＣＦＣＦ3のホモポリマーからなり、
Ｂ群は、フッ化ビニリデンから誘導されたモノマー単位との組み合わせで、ＣＦ2＝ＣＨＯＲf（式中、Ｒfは、式ＣnＦ2n-y+1Ｈyを有する直鎖または分枝鎖Ｃ１からＣ６のフルオロアルキル基であり、ここでは水素数はフッ素数以下であり、２個以下の隣接炭素原子が水素に結合しており、かつエーテル酸素が１個以上の炭素を置換できるが、ただし、いずれかのエーテル酸素に隣接する炭素の少なくとも１個がペルフッ素化されている）から誘導されたモノマー単位を２５モル％より多く含むコポリマーからなり、
Ｃ群は、次の構造
【化１】
2004535486.tif 000001
（式中、ＲaおよびＲbは独立して、Ｆ、または任意にエーテル酸素により置換された直鎖−ＣnＦ2n+1であり、ここではｎ＝１から５である）を有する１，３−ペルフルオロジオキソールから誘導されたモノマー単位との組み合わせで、ＣＨ2＝ＣＦＣＦ3、ＣＦ2＝ＣＨＯＲf（式中、Ｒfは、式ＣnＦ2n-ＣnＦ2n-y+1Ｈyを有する直鎖または分枝鎖Ｃ１からＣ６のフルオロアルキル基であり、ここでは水素数はフッ素数以下であり、２個以下の隣接炭素原子が水素に結合しており、かつエーテル酸素が１個以上の炭素を置換できるが、ただし、いずれかの酸素に隣接する炭素の少なくとも１個がペルフッ素化されている）またはそれらの混合物から誘導されたモノマー単位を１０モル％より多く含むコポリマーからなり、
Ｄ群は、フッ化ビニリデンおよび／またはフッ化ビニルから誘導されたモノマー単位との組み合わせで、次式
【化２】
2004535486.tif 000002
（式中、ｇおよびＱは独立して、Ｆ（しかしながら、両方がＦではない）、Ｈ、Ｒfまたは−ＯＲfであり、ここではＲfは、式ＣnＦ2n-y+1Ｈyを有する直鎖または分枝鎖Ｃ１からＣ５のフルオロアルキル基であり、ここでは水素数はフッ素数以下であり、２個以下の隣接炭素原子が水素に結合しており、かつエーテル酸素が１個以上の炭素を置換できるが、ただし、いずれかのエーテル酸素に隣接する炭素の少なくとも１個がペルフッ素化されている）で表されるモノマーから誘導されたモノマー単位を４０モル％から６０モル％まで含むコポリマーからなる、上記３に記載の組成物。
８．前記非晶質フルオロポリマーが、ＶＦ２モノマー単位のモル濃度が７５％から８０％の範囲であるポリ（フッ化ビニリデン／ヘキサフルオロプロピレン）、ＶＦ２モノマー単位のモル濃度が５０％から７０％の範囲であるポリ（フッ化ビニリデン／ペルフルオロジメチルジオキソール）、ＶＦ２モノマー単位のモル濃度が６０％から８０％の範囲であるポリ（フッ化ビニリデン／ペルフルオロメチルビニルエーテル）、トリフルオロエチレンモノマー単位のモル濃度が４５％から５５％の範囲であるポリ（トリフルオロエチレン／ペルフルオロジメチルジオキソール）、ヘキサフルオロイソブチレンモノマー単位のモル濃度が４５％から５５％の範囲であるポリ（ヘキサフルオロイソブチレン／フッ化ビニル）、ヘキサフルオロイソブチレンモノマー単位のモル濃度が４５％から５５％の範囲であるポリ（ヘキサフルオロイソブチレン／トリフルオロエチレン）、ＶＦ２モノマー単位のモル濃度が４５％から６０％の範囲であるポリ［フッ化ビニリデン／ＣＨ２＝Ｃ（ＣＦ３）ＣＦ２ＯＣＨ（ＣＦ３）２］、ＶＦ２モノマー単位のモル濃度が４５％から６０％の範囲であるポリ［フッ化ビニリデン／ＣＨ２＝Ｃ（ＣＦ３）ＣＦ２ＯＣＦ（ＣＦ３）２］、ＶＦ２モノマー単位のモル濃度が４５％から６０％の範囲であるポリ［フッ化ビニリデン／ＣＦ２＝ＣＨＯＣＦ２ＣＦ２Ｈ］、ＰＤＤモノマー単位のモル濃度が５０％から８０％の範囲であるポリ（ペルフルオロジメチルジオキソール／ＣＦ２＝ＣＨＯＣＦ２ＣＦ２ＣＦ２ＣＦ３）、ポリ（ＣＨ２＝ＣＦＣＦ２）、ＣＨ２＝ＣＦＣＦ３モノマー単位のモル濃度が５０％より多いポリ（ペルフルオロジメチルジオキソール／ＣＨ２＝ＣＦＣＦ３）からなる群より選択される、上記３に記載の組成物。
９．前記液体が、Ｆ（ＣＦ2）nＣＦＨＣＦＨ（ＣＦ2）mＦ（式中、ｎおよびｍは独立して、１から４である）、ＣＦ3（ＣＨ2ＣＦ2）nＣＨ3（式中、ｎ＝１から４である）、ＨＣＦ2Ｏ（ＣＦ2Ｏ）n（ＣＦ2ＣＦ2Ｏ）mＣＦ2Ｈ（沸点が６０℃から１６０℃の範囲である）、ＣＦ3ＣＦ2ＣＦ2Ｏ［ＣＦ（ＣＦ3）ＣＦ2Ｏ］nＯＣＦＨＣＦ3（式中、ｎ＝０から３である）、Ｆ（ＣＦ2）nＦ（式中、ｎ＝６から８である）、およびＸ（ＣＦ2）mＯＣＨ2ＣＨ2Ｏ（ＣＦ2）nＹ（式中、ｎおよびｍは独立して、１から４であり、かつＸおよびＹは独立して、ＨおよびＦである）からなる群より選択される、上記１に記載の組成物。
１０．前記液体が、ＣＦ3ＣＦＨＣＦＨＣＦ2ＣＦ3、ＣＦ3ＣＨ2ＣＦ2ＣＨ3、ＨＣＦ2Ｏ（ＣＦ2Ｏ）n（ＣＦ2ＣＦ2Ｏ）mＣＦ2Ｈ（沸点が８０℃から１４０℃の範囲である）、ＣＦ3ＣＦ2ＣＦ2ＯＣＦＨＣＦ3、ＣＦ3ＣＦ2ＣＦ2ＯＣＦ（ＣＦ3）ＣＦ2ＯＣＦＨＣＦ3、Ｆ（ＣＦ2）6Ｆ、およびＦ（ＣＦ2）8Ｆからなる群より選択される、上記９に記載の組成物。
１１．１５０ナノメートルから２６０ナノメートルの波長範囲における電磁放射線を供給源から放射させる工程と、
それによって標的表面の少なくとも一部が照射されるように、前記電磁放射線の少なくとも一部の経路に標的表面を配置する工程と、
前記標的表面と前記供給源との間の前記電磁放射線の少なくとも一部の経路に、ビニルフルオロポリマーならびに
ｉ）炭素原子を２個から１０個有する環式、直鎖または分枝鎖フッ化炭化水素であって、フッ素数が水素数以上であり、２個以下の隣接炭素原子が水素に結合しており、６個以下の隣接炭素原子がフッ素に結合しており、−ＣＨ2ＣＨ3基が存在せず、かついずれの環も５員以上であるフッ化炭化水素、
ｉｉ）Ｘ−Ｒfa［ＯＲfb］nＯＲfcＹ（式中、ＸおよびＹは独立して、水素またはフッ素であり、かつＲfa、ＲfbおよびＲfcは独立して、炭素数１個から３個のフッ化炭素またはフッ化炭化水素基であり、直鎖または分枝鎖であり、ここでは水素より多いフッ素が存在し、かつ２個以下の隣接炭素原子が水素に結合している）、
ｉｉｉ）ＣnＦ2n-y+1Ｈy（式中、ｎ＝２から１０であり、フッ素数が水素数以上であり、２個以下の隣接炭素原子が水素に結合しており、６個以下の隣接炭素原子がフッ素に結合しており、かつ−ＣＨ2ＣＨ3基が存在しない）、
ｉｖ）ＣnＦ2n+1ＣＦＨＣＦＨＣmＦ2m+1（式中、ｎおよびｍは１から４である）、
ｖ）Ｘ（ＣＦ2ＣＨ2）nＹ（式中、ｎ＝１から５であり、ＸおよびＹは独立して、Ｈ、ＣｌまたはＦである）、
ｖｉ）Ｆ［ＣＦ（ＣＦ3）ＣＦ2Ｏ］nＣＦＨＣＦ3（式中、ｎ＝１から５である）、
ｖｉｉ）Ｆ［ＣＦ（ＣＦ3）ＣＦ2Ｏ］nＣＦ2ＣＦ3（式中、ｎ＝１から５である）、
ｖｉｉｉ）ＨＣＦ2（ＯＣＦ2）n（ＯＣＦ2ＣＦ2）mＯＣＦ2Ｈ（式中、ｎ＋ｍ＝１から８である）、および
ｉｘ）ＸＲfＯＣＨ2ＣＨ2ＯＲfＹ（式中、ＸおよびＹは独立して、ＨまたはＦであり、ＲfはＣnＦ2nフッ化炭素基であり、ここではｎ＝１から６である）
からなる群より選択される液体を含むフルオロポリマー組成物を含む成形物品を挿入する工程と、を含む方法。
１２．前記フルオロポリマー組成物中の前記液体の濃度が１０重量％以下である、上記１１に記載の方法。
１３．前記フルオロポリマーが非晶質である、上記１１に記載の方法。
１４．前記フルオロポリマーが、ペルフルオロ−２，２−ジメチル−１，３−ジオキソールもしくはＣＸ2＝ＣＹ2（式中、Ｘは−Ｆまたは−ＣＦ3であり、かつＹはＨである）から誘導されたモノマー単位またはそれらのコポリマーを含む、上記１３に記載の方法。
１５．前記コポリマーが、コポリマー中にランダムに組み入れられた、２５モル％までの１以上のモノマーＣＲaＲb＝ＣＲcＲd（式中、Ｒa、ＲbおよびＲcは、それぞれ独立して、ＨまたはＦであり、かつＲdは−Ｆ、−ＣＦ3、−ＯＲfからなる群より選択され、ここではＲfはＣnＦ2n+1（ｎ＝１から３である）および−ＯＨであるが、ただし、Ｒfが−ＯＨである場合、ＲcはＨである）をさらに含む、上記１４に記載の方法。
１６．前記コポリマーが、コポリマー中に非ランダムに、ほぼ交互の形態で組み入れられた、４０モル％から６０モル％の１以上のモノマーＣＲaＲb＝ＣＲcＲd（式中、Ｒa、ＲbおよびＲcは、それぞれ独立して、ＨまたはＦであり、かつＲdは−Ｆ、−ＣＦ3、−ＯＲfからなる群より選択され、ここではＲfはＣnＦ2n+1（ｎ＝１から３である）および−ＯＨであるが、ただし、Ｒfが−ＯＨである場合、ＲcはＨである）をさらに含む、上記１４に記載の方法。
１７．前記非晶質フルオロポリマーが、Ａ群から選択されるホモポリマー、またはＢ、ＣおよびＤ群からのコポリマーをさらに含み、
Ａ群は、ＣＨ2＝ＣＦＣＦ3のホモポリマーからなり、
Ｂ群は、フッ化ビニリデンから誘導されたモノマー単位との組み合わせで、ＣＦ2＝ＣＨＯＲf（式中、Ｒfは、式ＣnＦ2n-y+1Ｈyを有する直鎖または分枝鎖Ｃ１からＣ６のフルオロアルキル基であり、ここでは水素数はフッ素数以下であり、２個以下の隣接炭素原子が水素に結合しており、かつエーテル酸素が１個以上の炭素を置換できるが、ただし、いずれかのエーテル酸素に隣接する炭素の少なくとも１個がペルフッ素化されている）から誘導されたモノマー単位を２５モル％より多く含むコポリマーからなり、
Ｃ群は、次の構造
【化３】
2004535486.tif 000003
（式中、ＲaおよびＲbは独立して、Ｆ、または任意にエーテル酸素により置換された直鎖−ＣnＦ2n+1であり、ここではｎ＝１から５である）を有する１，３−ペルフルオロジオキソールから誘導されたモノマー単位との組み合わせで、ＣＨ2＝ＣＦＣＦ3、ＣＦ2＝ＣＨＯＲf（式中、Ｒfは、式ＣnＦ2n-ＣnＦ2n-y+1Ｈyを有する直鎖または分枝鎖Ｃ１からＣ６のフルオロアルキル基であり、ここでは水素数はフッ素数以下であり、２個以下の隣接炭素原子が水素に結合しており、かつエーテル酸素が１個以上の炭素を置換できるが、ただし、いずれかの酸素に隣接する炭素の少なくとも１個がペルフッ素化されている）またはそれらの混合物から誘導されたモノマー単位を１０モル％より多く含むコポリマーからなり、
Ｄ群は、フッ化ビニリデンおよび／またはフッ化ビニルから誘導されたモノマー単位との組み合わせで、次式
【化４】
2004535486.tif 000004
（式中、ｇおよびＱは独立して、Ｆ（しかしながら、両方がＦではない）、Ｈ、Ｒfまたは−ＯＲfであり、ここではＲfは、式ＣnＦ2n-y+1Ｈyを有する直鎖または分枝鎖Ｃ１からＣ５のフルオロアルキル基であり、ここでは水素数はフッ素数以下であり、２個以下の隣接炭素原子が水素に結合しており、かつエーテル酸素が１個以上の炭素を置換できるが、ただし、いずれかのエーテル酸素に隣接する炭素の少なくとも１個がペルフッ素化されている）で表されるモノマーから誘導されたモノマー単位を４０モル％から６０モル％まで含むコポリマーからなる、上記１３に記載の方法。
１８．前記非晶質フルオロポリマーが、ＶＦ２モノマー単位のモル濃度が７５％から８０％の範囲であるポリ（フッ化ビニリデン／ヘキサフルオロプロピレン）、ＶＦ２モノマー単位のモル濃度が５０％から７０％の範囲であるポリ（フッ化ビニリデン／ペルフルオロジメチルジオキソール）、ＶＦ２モノマー単位のモル濃度が６０％から８０％の範囲であるポリ（フッ化ビニリデン／ペルフルオロメチルビニルエーテル）、トリフルオロエチレンモノマー単位のモル濃度が４５％から５５％の範囲であるポリ（トリフルオロエチレン／ペルフルオロジメチルジオキソール）、ヘキサフルオロイソブチレンモノマー単位のモル濃度が４５％から５５％の範囲であるポリ（ヘキサフルオロイソブチレン／フッ化ビニル）、ヘキサフルオロイソブチレンモノマー単位のモル濃度が４５％から５５％の範囲であるポリ（ヘキサフルオロイソブチレン／トリフルオロエチレン）、ＶＦ２モノマー単位のモル濃度が４５％から６０％の範囲であるポリ［フッ化ビニリデン／ＣＨ２＝Ｃ（ＣＦ３）ＣＦ２ＯＣＨ（ＣＦ３）２］、ＶＦ２モノマー単位のモル濃度が４５％から６０％の範囲であるポリ［フッ化ビニリデン／ＣＨ２＝Ｃ（ＣＦ３）ＣＦ２ＯＣＦ（ＣＦ３）２］、ＶＦ２モノマー単位のモル濃度が４５％から６０％の範囲であるポリ［フッ化ビニリデン／ＣＦ２＝ＣＨＯＣＦ２ＣＦ２Ｈ］、ＰＤＤモノマー単位のモル濃度が５０％から８０％の範囲であるポリ（ペルフルオロジメチルジオキソール／ＣＦ２＝ＣＨＯＣＦ２ＣＦ２ＣＦ２ＣＦ３）、ポリ（ＣＨ２＝ＣＦＣＦ２）、ＣＨ２＝ＣＦＣＦ３モノマー単位のモル濃度が５０％より多いポリ（ペルフルオロジメチルジオキソール／ＣＨ２＝ＣＦＣＦ３）からなる群より選択される、上記１３に記載の方法。
１９．前記液体が、Ｆ（ＣＦ2）nＣＦＨＣＦＨ（ＣＦ2）mＦ（式中、ｎおよびｍは独立して、１から４である）、ＣＦ3（ＣＨ2ＣＦ2）nＣＨ3（式中、ｎ＝１から４である）、ＨＣＦ2Ｏ（ＣＦ2Ｏ）n（ＣＦ2ＣＦ2Ｏ）mＣＦ2Ｈ（沸点が６０℃から１６０℃の範囲である）、ＣＦ3ＣＦ2ＣＦ2Ｏ［ＣＦ（ＣＦ3）ＣＦ2Ｏ］nＯＣＦＨＣＦ3（式中、ｎ＝０から３である）、Ｆ（ＣＦ2）nＦ（式中、ｎ＝６から８である）、およびＸ（ＣＦ2）mＯＣＨ2ＣＨ2Ｏ（ＣＦ2）nＹ（式中、ｍおよびｎは独立して、１から４であり、かつＸおよびＹは独立して、ＨおよびＦである）からなる群より選択される、上記１１に記載の方法。
２０．前記液体が、ＣＦ3ＣＦＨＣＦＨＣＦ2ＣＦ3、ＣＦ3ＣＨ2ＣＦ2ＣＨ3、ＨＣＦ2Ｏ（ＣＦ2Ｏ）n（ＣＦ2ＣＦ2Ｏ）mＣＦ2Ｈ（沸点が８０℃から１４０℃の範囲である）、ＣＦ3ＣＦ2ＣＦ2ＯＣＦＨＣＦ3、ＣＦ3ＣＦ2ＣＦ2ＯＣＦ（ＣＦ3）ＣＦ2ＯＣＦＨＣＦ3、Ｆ（ＣＦ2）6Ｆ、およびＦ（ＣＦ2）8Ｆからなる群より選択される、上記１９に記載の方法。
２１．前記成形物品が、写真平版で使用するためのペリクルフィルムである、上記１１に記載の方法。
２２．前記供給源が、１５７ｎｍの電磁放射線を放射するレーザーである、上記１１に記載の方法。
２３．前記標的表面が感光性ポリマーを含む、上記１１に記載の方法。
２４．前記成形物品がレンズであり、かつ前記フルオロポリマー組成物がその表面上に配置されたコーティングである、上記１１に記載の方法。
２５．前記フルオロポリマー組成物が、接着剤組成物の成分である、上記１１に記載の方法。
２６．前記成形物品が、前記フルオロポリマー組成物から形成されたレンズである、上記１１に記載の方法。
２７．１５０ナノメートルから２６０ナノメートルの波長範囲における電磁放射線の活性化可能な供給源と；ビニルフルオロポリマー、ならびに
ｉ）炭素原子を２個から１０個有する環式、直鎖または分枝鎖フッ化炭化水素であって、フッ素数が水素数以上であり、２個以下の隣接炭素原子が水素に結合しており、６個以下の隣接炭素原子がフッ素に結合しており、−ＣＨ2ＣＨ3基が存在せず、かついずれの環も５員以上であるフッ化炭化水素、
ｉｉ）Ｘ−Ｒfa［ＯＲfb］nＯＲfcＹ（式中、ＸおよびＹは独立して、水素またはフッ素であり、かつＲfa、ＲfbおよびＲfcは独立して、炭素数１個から３個のフッ化炭素またはフッ化炭化水素基であり、直鎖または分枝鎖であり、ここでは水素より多いフッ素が存在し、かつ２個以下の隣接炭素原子が水素に結合している）、
ｉｉｉ）ＣnＦ2n-y+1Ｈy（式中、ｎ＝２から１０であり、フッ素数が水素数以上であり、２個以下の隣接炭素原子が水素に結合しており、６個以下の隣接炭素原子がフッ素に結合しており、かつ−ＣＨ2ＣＨ3基が存在しない）、
ｉｖ）ＣnＦ2n+1ＣＦＨＣＦＨＣmＦ2m+1（式中、ｎおよびｍは１から４である）、
ｖ）Ｘ（ＣＦ2ＣＨ2）nＹ（式中、ｎ＝１から５であり、ＸおよびＹは独立して、Ｈ、ＣｌまたはＦである）、
ｖｉ）Ｆ［ＣＦ（ＣＦ3）ＣＦ2Ｏ］nＣＦＨＣＦ3（式中、ｎ＝１から５である）、
ｖｉｉ）Ｆ［ＣＦ（ＣＦ3）ＣＦ2Ｏ］nＣＦ2ＣＦ3（式中、ｎ＝１から５である）、
ｖｉｉｉ）ＨＣＦ2（ＯＣＦ2）n（ＯＣＦ2ＣＦ2）mＯＣＦ2Ｈ（式中、ｎ＋ｍ＝１から８である）、および
ｉｘ）ＸＲfＯＣＨ2ＣＨ2ＯＲfＹ（式中、ＸおよびＹは独立して、ＨまたはＦであり、ＲfはＣnＦ2nフッ化炭素基であり、ここではｎ＝１から６である）
からなる群より選択される液体を含むフルオロポリマー組成物を含む成形物品と、を含む装置。
２８．前記フルオロポリマー組成物中の前記液体の濃度が１０重量％以下である、上記２７に記載の装置。
２９．前記フルオロポリマーが非晶質である、上記２７に記載の装置。
３０．前記フルオロポリマーが、ペルフルオロ−２，２−ジメチル−１，３−ジオキソールもしくはＣＸ2＝ＣＹ2（式中、Ｘは−Ｆまたは−ＣＦ3であり、かつＹはＨである）から誘導されたモノマー単位またはそれらのコポリマーを含む、上記２９に記載の装置。
３１．前記コポリマーが、コポリマー中にランダムに組み入れられた、２５モル％までの１以上のモノマーＣＲaＲb＝ＣＲcＲd（式中、Ｒa、ＲbおよびＲcは、それぞれ独立して、ＨまたはＦであり、かつＲdは−Ｆ、−ＣＦ3、−ＯＲfからなる群より選択され、ここではＲfはＣnＦ2n+1（ｎ＝１から３である）および−ＯＨであるが、ただし、Ｒfが−ＯＨである場合、ＲcはＨである）をさらに含む、上記３０に記載の装置。
３２．前記コポリマーが、コポリマー中に非ランダムに、ほぼ交互の形態で組み入れられた、４０モル％から６０モル％の１以上のモノマーＣＲaＲb＝ＣＲcＲd（式中、Ｒa、ＲbおよびＲcは、それぞれ独立して、ＨまたはＦであり、かつＲdは−Ｆ、−ＣＦ3、−ＯＲfからなる群より選択され、ここではＲfはＣnＦ2n+1（ｎ＝１から３である）および−ＯＨであるが、ただし、Ｒfが−ＯＨである場合、ＲcはＨである）をさらに含む、上記３０に記載の装置。
３３．前記非晶質フルオロポリマーが、Ａ群から選択されるホモポリマー、またはＢ、ＣおよびＤ群からのコポリマーをさらに含み、
Ａ群は、ＣＨ2＝ＣＦＣＦ3のホモポリマーからなり、
Ｂ群は、フッ化ビニリデンから誘導されたモノマー単位との組み合わせで、ＣＦ2＝ＣＨＯＲf（式中、Ｒfは、式ＣnＦ2n-y+1Ｈyを有する直鎖または分枝鎖Ｃ１からＣ６のフルオロアルキル基であり、ここでは水素数はフッ素数以下であり、２個以下の隣接炭素原子が水素に結合しており、かつエーテル酸素が１個以上の炭素を置換できるが、ただし、いずれかのエーテル酸素に隣接する炭素の少なくとも１個がペルフッ素化されている）から誘導されたモノマー単位を２５モル％より多く含むコポリマーからなり、
Ｃ群は、次の構造
【化５】
2004535486.tif 000005
（式中、ＲaおよびＲbは独立して、Ｆ、または任意にエーテル酸素により置換された直鎖−ＣnＦ2n+1であり、ここではｎ＝１から５である）を有する１，３−ペルフルオロジオキソールから誘導されたモノマー単位との組み合わせで、ＣＨ2＝ＣＦＣＦ3、ＣＦ2＝ＣＨＯＲf（式中、Ｒfは、式ＣnＦ2n-ＣnＦ2n-y+1Ｈyを有する直鎖または分枝鎖Ｃ１からＣ６のフルオロアルキル基であり、ここでは水素数はフッ素数以下であり、２個以下の隣接炭素原子が水素に結合しており、かつエーテル酸素が１個以上の炭素を置換できるが、ただし、いずれかの酸素に隣接する炭素の少なくとも１個がペルフッ素化されている）またはそれらの混合物から誘導されたモノマー単位を１０モル％より多く含むコポリマーからなり、
Ｄ群は、フッ化ビニリデンおよび／またはフッ化ビニルから誘導されたモノマー単位との組み合わせで、次式
【化６】
2004535486.tif 000006
（式中、ｇおよびＱは独立して、Ｆ（しかしながら、両方がＦではない）、Ｈ、Ｒfまたは−ＯＲfであり、ここではＲfは、式ＣnＦ2n-y+1Ｈyを有する直鎖または分枝鎖Ｃ１からＣ５のフルオロアルキル基であり、ここでは水素数はフッ素数以下であり、２個以下の隣接炭素原子が水素に結合しており、かつエーテル酸素が１個以上の炭素を置換できるが、ただし、いずれかのエーテル酸素に隣接する炭素の少なくとも１個がペルフッ素化されている）で表されるモノマーから誘導されたモノマー単位を４０モル％から６０モル％まで含むコポリマーからなる、上記２９に記載の装置。
３４．前記非晶質フルオロポリマーが、ＶＦ２モノマー単位のモル濃度が７５％から８０％の範囲であるポリ（フッ化ビニリデン／ヘキサフルオロプロピレン）、ＶＦ２モノマー単位のモル濃度が５０％から７０％の範囲であるポリ（フッ化ビニリデン／ペルフルオロジメチルジオキソール）、ＶＦ２モノマー単位のモル濃度が６０％から８０％の範囲であるポリ（フッ化ビニリデン／ペルフルオロメチルビニルエーテル）、トリフルオロエチレンモノマー単位のモル濃度が４５％から５５％の範囲であるポリ（トリフルオロエチレン／ペルフルオロジメチルジオキソール）、ヘキサフルオロイソブチレンモノマー単位のモル濃度が４５％から５５％の範囲であるポリ（ヘキサフルオロイソブチレン／フッ化ビニル）、ヘキサフルオロイソブチレンモノマー単位のモル濃度が４５％から５５％の範囲であるポリ（ヘキサフルオロイソブチレン／トリフルオロエチレン）、ＶＦ２モノマー単位のモル濃度が４５％から６０％の範囲であるポリ［フッ化ビニリデン／ＣＨ２＝Ｃ（ＣＦ３）ＣＦ２ＯＣＨ（ＣＦ３）２］、ＶＦ２モノマー単位のモル濃度が４５％から６０％の範囲であるポリ［フッ化ビニリデン／ＣＨ２＝Ｃ（ＣＦ３）ＣＦ２ＯＣＦ（ＣＦ３）２］、ＶＦ２モノマー単位のモル濃度が４５％から６０％の範囲であるポリ［フッ化ビニリデン／ＣＦ２＝ＣＨＯＣＦ２ＣＦ２Ｈ］、ＰＤＤモノマー単位のモル濃度が５０％から８０％の範囲であるポリ（ペルフルオロジメチルジオキソール／ＣＦ２＝ＣＨＯＣＦ２ＣＦ２ＣＦ２ＣＦ３）、ポリ（ＣＨ２＝ＣＦＣＦ２）、ＣＨ２＝ＣＦＣＦ３モノマー単位のモル濃度が５０％より多いポリ（ペルフルオロジメチルジオキソール／ＣＨ２＝ＣＦＣＦ３）からなる群より選択される、上記２９に記載の装置。
３５．前記液体が、Ｆ（ＣＦ2）nＣＦＨＣＦＨ（ＣＦ2）mＦ（式中、ｎおよびｍは独立して、１から４である）、ＣＦ3（ＣＨ2ＣＦ2）nＣＨ3（式中、ｎ＝１から４である）、ＨＣＦ2Ｏ（ＣＦ2Ｏ）n（ＣＦ2ＣＦ2Ｏ）mＣＦ2Ｈ（沸点が６０℃から１６０℃の範囲である）、ＣＦ3ＣＦ2ＣＦ2Ｏ［ＣＦ（ＣＦ3）ＣＦ2Ｏ］nＯＣＦＨＣＦ3（式中、ｎ＝０から３である）、Ｆ（ＣＦ2）nＦ（式中、ｎ＝６から８である）、およびＸ（ＣＦ2）mＯＣＨ2ＣＨ2Ｏ（ＣＦ2）nＹ（式中、ｍおよびｎは独立して、１から４であり、かつＸおよびＹは独立して、ＨおよびＦである）からなる群より選択される、上記２７に記載の装置。
３６．前記液体が、ＣＦ3ＣＦＨＣＦＨＣＦ2ＣＦ3、ＣＦ3ＣＨ2ＣＦ2ＣＨ3、ＨＣＦ2Ｏ（ＣＦ2Ｏ）n（ＣＦ2ＣＦ2Ｏ）mＣＦ2Ｈ（沸点が８０℃から１４０℃の範囲である）、ＣＦ3ＣＦ2ＣＦ2ＯＣＦＨＣＦ3、ＣＦ3ＣＦ2ＣＦ2ＯＣＦ（ＣＦ3）ＣＦ2ＯＣＦＨＣＦ3、Ｆ（ＣＦ2）6Ｆ、およびＦ（ＣＦ2）8Ｆからなる群より選択される、上記３５に記載の装置。
３７．前記活性化可能な光源が、１５７ｎｍの電磁放射線を放射するレーザーである、上記２７に記載の装置。
３８．標的表面をさらに含む、上記２７に記載の装置。
３９．前記標的表面が感光性ポリマーを含む、上記３７に記載の装置。
４０．前記成形物品がレンズであり、かつ前記フルオロポリマー組成物がその表面上に配置されたコーティングである、上記２７に記載の装置。
４１．前記フルオロポリマー組成物が、接着剤組成物の成分である、上記２７に記載の装置。
４２．前記成形物品が、前記フルオロポリマー組成物から形成されたレンズである、上記２７に記載の装置。
４３．前記成形物品が、写真平版で使用するためのペリクルフィルムである、上記２７に記載の装置。
４４．上記１に記載の組成物を含む成形物品。
４５．写真平版法で使用するためのペリクルフィルムの形状である、上記４４に記載の成形物品。